(57)【特許請求の範囲】
【請求項１】
基材と、該基材の一方の面に積層された粘着層とを備え、
前記基材は、前記一方の面側に位置する切込層と、該切込層の他方の面に積層された寸法復元層とを有する積層体を備える半導体用ウエハ加工用粘着テープであって、
当該半導体用ウエハ加工用粘着テープは、下記要件Ａを満足することを特徴とする半導体用ウエハ加工用粘着テープ。
要件Ａ：伸長前の当該半導体用ウエハ加工用粘着テープの大きさを１００％とし、当該半導体用ウエハ加工用粘着テープを、２５℃で面方向に１２０％の大きさに伸長した後に、前記伸長した力を解放した状態で１００℃・１分間の条件で加熱したときに、当該半導体用ウエハ加工用粘着テープの面方向での大きさが１０５％以下に回復する。
【請求項２】
前記寸法復元層は、溶融弾性を有する樹脂材料を含有する請求項１に記載の半導体用ウエハ加工用粘着テープ。
【請求項３】
溶融弾性を有する樹脂材料は、ポリオレフィン系の架橋性材料である請求項２に記載の半導体用ウエハ加工用粘着テープ。
【請求項４】
前記ポリオレフィン系の架橋性材料は、エチレン−酸無水物共重合体と、多価アルコール化合物とを含む請求項３に記載の半導体用ウエハ加工用粘着テープ。
【請求項５】
前記ポリオレフィン系の架橋性材料は、エチレン−酸無水物−（メタ）アクリル酸エステル類共重合体と、多価アルコール化合物とを含む請求項３に記載の半導体用ウエハ加工用粘着テープ。
【請求項６】
前記切込層は、樹脂材料を含有し、
前記樹脂材料は、エステル類高分子、スチレン系高分子、オレフィン系高分子、カーボネート系高分子、またはこれらの高分子の少なくとも１種が含有されている共重合物である請求項１ないし５のいずれか１項に記載の半導体用ウエハ加工用粘着テープ。
【請求項７】
前記粘着層は、粘着性を有するベース樹脂を含有する請求項１ないし６のいずれか１項に記載の半導体用ウエハ加工用粘着テープ。
【請求項８】
前記ベース樹脂は、アクリル系樹脂である請求項７に記載の半導体用ウエハ加工用粘着テープ。
【請求項９】
前記粘着層は、さらに、エネルギーの付与により硬化する硬化性樹脂を含有する請求項７または８に記載の半導体用ウエハ加工用粘着テープ。
【請求項１０】
前記切込層は、その厚さが１０μｍ以上３００μｍ以下である請求項１ないし９のいずれか１項に記載の半導体用ウエハ加工用粘着テープ。
【請求項１１】
前記寸法復元層は、その厚さが５μｍ以上２００μｍ以下である請求項１ないし１０のいずれか１項に記載の半導体用ウエハ加工用粘着テープ。
【請求項１２】
さらに、前記積層体は、前記寸法復元層の他方の面側に積層された帯電防止層を備える請求項１ないし１１のいずれか１項に記載の半導体用ウエハ加工用粘着テープ。
【請求項１３】
前記粘着層上に、半導体用ウエハが積層される請求項１ないし１２のいずれか１項に記載の半導体用ウエハ加工用粘着テープ。
【請求項１４】
前記半導体用ウエハを切断して個片化することで複数の半導体チップが得られ、
前記切断は、前記切込層の厚さ方向の途中まで到達するように実施される請求項１３に記載の半導体用ウエハ加工用粘着テープ。
【発明の詳細な説明】
【技術分野】
【０００１】
本発明は、半導体用ウエハ加工用粘着テープに関するものである。
【背景技術】
【０００２】
近年の電子機器の高機能化とモバイル用途への拡大に対応して半導体装置の高密度化、高集積化の要求が強まり、ＩＣパッケージの大容量高密度化が進んでいる。
【０００３】
これらの半導体装置の製造方法としては、半導体用ウエハに半導体用ウエハ加工用粘着テープを貼付し、半導体用ウエハの周囲をウエハリングで固定しながら、ダイシングソーを用いたダイシング工程で前記半導体用ウエハを個々の半導体素子に切断分離（個片化）した後、エキスパンディング工程の後、個片化した半導体素子をピックアップするピックアップ工程を行い、次いで、この半導体素子を金属リードフレームあるいは基板（例えばテープ基板、有機硬質基板等）に搭載するためのダイボンディング工程へ移送する。ピックアップされた半導体素子は、ダイボンディング工程で液状ダイアタッチ材を介してリードフレームあるいは基板に接着され、半導体装置が製造される。
【０００４】
このような半導体装置の製造に用いられる半導体用ウエハ加工用粘着テープについて、近年、種々の検討がなされている（例えば、特許文献１参照。）。
【０００５】
この半導体用ウエハ加工用粘着テープは、一般に、基材（フィルム基材）と、この基材上に形成された粘着層とを有するものであり、粘着層により半導体用ウエハが固定される。また、半導体用ウエハのダイシング工程後に半導体チップを容易にピックアップすることができるように、粘着層は、通常、粘着性を有するベース樹脂および光硬化性樹脂等を含有する樹脂組成物で構成されている。つまり、ダイシング工程後、粘着層にエネルギーが付与されると、樹脂組成物が硬化して粘着層の粘着性が低下し、半導体素子のピックアップが容易となるようになっている。
【０００６】
ここで、この半導体装置の製造方法を、繰り返して実施することで、１つの半導体用ウエハから、複数の半導体素子が取り出され、これにより、複数の半導体装置が製造される。
【０００７】
また、この繰り返しを、１つの半導体用ウエハから半導体素子が１つも存在しなくなるまで実施する他、例えば、半導体装置の製造を途中で翌日等に持ち越す場合がある。この場合では、半導体用ウエハに半導体素子が残存した状態で、半導体装置の製造を打ち切り、エキスパンディング状態を解放して保管することがある。そして、翌日等に、前述したエキスパンディング工程以降を実施することで、半導体装置の製造が再開される。
【０００８】
しかしながら、エキスパンディング状態を解放した際に、半導体用ウエハ加工用粘着テープの弾性回復しない部分が弛みとなり、この弛みに起因して、特に、翌日等における、ピックアップ工程での半導体素子のピックアップ性が低下し、その結果、製造される半導体装置の歩留りが低下するという問題があった。また、弛んだテープを保管用のケースに厚さ方向で離間して複数保管すると、残存した半導体素子が別の半導体用ウエハ加工用粘着テープに接触して半導体素子が汚染される他、弛んだテープが別の半導体用ウエハ加工用粘着テープに接触して粘着してしまうという問題もあった。
【０００９】
このような問題は、近年、半導体用ウエハが大型化され、１つの半導体用ウエハから取得される半導体素子の個数が多くなることに伴って、大型化された半導体用ウエハにおいて顕著に認められる。
【先行技術文献】
【特許文献】
【００１０】
【特許文献１】特開２００９−２４５９８９号公報
【発明の概要】
【発明が解決しようとする課題】
【００１１】
本発明は、たとえエキスパンディング状態を解放したとしても、弛みが生じるのを的確に抑制または防止して、歩留まり良く半導体装置を製造することができる半導体用ウエハ加工用粘着テープを提供することにある。
【課題を解決するための手段】
【００１２】
このような目的は、下記（１）〜（１４）に記載の本発明により達成される。
（１）  基材と、該基材の一方の面に積層された粘着層とを備え、
前記基材は、前記一方の面側に位置する切込層と、該切込層の他方の面に積層された寸法復元層とを有する積層体を備える半導体用ウエハ加工用粘着テープであって、
当該半導体用ウエハ加工用粘着テープは、下記要件Ａを満足することを特徴とする半導体用ウエハ加工用粘着テープ。
要件Ａ：伸長前の当該半導体用ウエハ加工用粘着テープの大きさを１００％とし、当該半導体用ウエハ加工用粘着テープを、２５℃で面方向に１２０％の大きさに伸長した後に、前記伸長した力を解放した状態で１００℃・１分間の条件で加熱したときに、当該半導体用ウエハ加工用粘着テープの面方向での大きさが１０５％以下に回復する。
【００１３】
（２）  前記寸法復元層は、溶融弾性を有する樹脂材料を含有する上記（１）に記載の半導体用ウエハ加工用粘着テープ。
【００１４】
（３）  溶融弾性を有する樹脂材料は、ポリオレフィン系の架橋性材料である上記（２）に記載の半導体用ウエハ加工用粘着テープ。
【００１５】
（４）  前記ポリオレフィン系の架橋性材料は、エチレン−酸無水物共重合体と、多価アルコール化合物とを含む上記（３）に記載の半導体用ウエハ加工用粘着テープ。
【００１６】
（５）  前記ポリオレフィン系の架橋性材料は、エチレン−酸無水物−（メタ）アクリル酸エステル類共重合体と、多価アルコール化合物とを含む上記（３）に記載の半導体用ウエハ加工用粘着テープ。
【００１７】
（６）  前記切込層は、樹脂材料を含有し、
前記樹脂材料は、エステル類高分子、スチレン系高分子、オレフィン系高分子、カーボネート系高分子、またはこれらの高分子の少なくとも１種が含有されている共重合物である上記（１）ないし（５）のいずれかに記載の半導体用ウエハ加工用粘着テープ。
【００１８】
（７）  前記粘着層は、粘着性を有するベース樹脂を含有する上記（１）ないし（６）のいずれかに記載の半導体用ウエハ加工用粘着テープ。
【００１９】
（８）  前記ベース樹脂は、アクリル系樹脂である上記（７）に記載の半導体用ウエハ加工用粘着テープ。
【００２０】
（９）  前記粘着層は、さらに、エネルギーの付与により硬化する硬化性樹脂を含有する上記（７）または（８）に記載の半導体用ウエハ加工用粘着テープ。
【００２１】
（１０）  前記切込層は、その厚さが１０μｍ以上３００μｍ以下である上記（１）ないし（９）のいずれかに記載の半導体用ウエハ加工用粘着テープ。
【００２２】
（１１）  前記寸法復元層は、その厚さが５μｍ以上２００μｍ以下である上記（１）ないし（１０）のいずれかに記載の半導体用ウエハ加工用粘着テープ。
【００２３】
（１２）  さらに、前記積層体は、前記寸法復元層の他方の面側に積層された帯電防止層を備える上記（１）ないし（１２）のいずれかに記載の半導体用ウエハ加工用粘着テープ。
【００２４】
（１３）  前記粘着層上に、半導体用ウエハが積層される上記（１）ないし（１２）のいずれかに記載の半導体用ウエハ加工用粘着テープ。
【００２５】
（１４）  前記半導体用ウエハを切断して個片化することで複数の半導体チップが得られ、
前記切断は、前記切込層の厚さ方向の途中まで到達するように実施される上記（１３）に記載の半導体用ウエハ加工用粘着テープ。
【発明の効果】
【００２６】
本発明によれば、前記要件Ａを満足していることから、複数の半導体装置の製造を途中で翌日等に持ち越すために、半導体用ウエハに半導体素子が残存した状態で、半導体装置の製造を打ち切り、エキスパンディング状態を解放して保管したとしても、半導体用ウエハ加工用粘着テープに弛みが生じるのを的確に抑制または防止することができる。
【００２７】
そのため、翌日等に、前述したエキスパンディング工程以降を実施して、半導体装置の製造を再開したとしても、ピックアップ工程での半導体素子のピックアップを優れた精度で実施し得ることから、半導体装置を歩留り良く製造することができる。
【図面の簡単な説明】
【００２８】
【図１】本発明の半導体用ウエハ加工用粘着テープを用いて製造された半導体装置の一例を示す縦断面図である。
【図２】図１に示す半導体装置を、本発明の半導体用ウエハ加工用粘着テープを用いて製造する方法を説明するための縦断面図である。
【図３】本発明の半導体用ウエハ加工用粘着テープの第１実施形態を示す縦断面図である。
【図４】図３に示す半導体用ウエハ加工用粘着テープを製造する方法を説明するための縦断面図である。
【図５】本発明の半導体用ウエハ加工用粘着テープの第２実施形態を示す縦断面図である。
【発明を実施するための形態】
【００２９】
以下、本発明の半導体用ウエハ加工用粘着テープについて詳細に説明する。
まず、本発明の半導体用ウエハ加工用粘着テープを説明するのに先立って、本発明の半導体用ウエハ加工用粘着テープを用いて製造された半導体装置について説明する。
【００３０】
＜半導体装置＞
図１は、本発明の半導体用ウエハ加工用粘着テープを用いて製造された半導体装置の一例を示す縦断面図である。なお、以下の説明では、図１中の上側を「上」、下側を「下」と言う。
【００３１】
図１に示す半導体装置１０は、ＱＦＰ（Ｑｕａｄ  Ｆｌａｔ  Ｐａｃｋａｇｅ）型の半導体パッケージであり、半導体チップ（半導体素子）２０と、半導体チップ２０を接着層６０を介して支持するダイパッド３０と、半導体チップ２０と電気的に接続されたリード４０と、半導体チップ２０を封止するモールド部（封止部）５０とを有している。
【００３２】
ダイパッド３０は、金属基板で構成され、半導体チップ２０を支持する支持体として機能を有するものである。
【００３３】
このダイパッド３０は、例えば、Ｃｕ、Ｆｅ、Ｎｉやこれらの合金（例えば、Ｃｕ系合金や、Ｆｅ−４２Ｎｉのような鉄・ニッケル系合金）等の各種金属材料で構成される金属基板や、この金属基板の表面に銀メッキや、Ｎｉ−Ｐｄメッキが施されているもの、さらにＮｉ−Ｐｄメッキの表面にＰｄ層の安定性を向上するために設けられた金メッキ（金フラッシュ）層が設けられているもの等が用いられる。
【００３４】
また、ダイパッド３０の平面視形状は、通常、半導体チップ２０の平面視形状に対応し、例えば、正方形、長方形等の四角形とされる。
ダイパッド３０の外周部には、複数のリード４０が、放射状に設けられている。
【００３５】
このリード４０のダイパッド３０と反対側の端部は、モールド部５０から突出（露出）している。
【００３６】
リード４０は、導電性材料で構成され、例えば、前述したダイパッド３０の構成材料と同一のものを用いることができる。
【００３７】
また、リード４０には、その表面に錫メッキ等が施されていてもよい。これにより、マザーボードが備える端子に半田を介して半導体装置１０を接続する場合に、半田とリード４０との密着性を向上させることができる。
【００３８】
ダイパッド３０には、接着層６０を介して半導体チップ２０が固着（固定）されている。
【００３９】
この接着層６０は、特に限定されないが、例えば、エポキシ系接着剤、アクリル系接着剤、ポリイミド系接着剤およびシアネート系接着剤等の各種接着剤を用いて形成される。また、接着層６０には、銀粉や銅粉のような金属粒子が含まれていてもよい。これにより、接着層６０の熱伝導性が向上することから、接着層６０を介して半導体チップ２０からダイパッド３０に効率よく熱が伝達されるため、半導体チップ２０の駆動時における放熱性が向上する。
【００４０】
また、半導体チップ２０は、電極パッド２１を有しており、この電極パッド２１とリード４０とが、ワイヤー２２で電気的に接続されている。これにより、半導体チップ２０と各リード４０とが電気的に接続されている。
【００４１】
このワイヤー２２の材質は、特に限定されないが、ワイヤー２２は、例えば、Ａｕ線やＡｌ線で構成することができる。
【００４２】
そして、ダイパッド３０、ダイパッド３０の上面側に設けられた各部材およびリード４０の内側の部分は、モールド部５０により封止されている。その結果として、リード４０の外側の端部が、半導体封止材料の硬化物で構成されるモールド部５０から突出している。
【００４３】
かかる構成の半導体装置は、例えば、本発明の半導体用ウエハ加工用粘着テープを用いて以下のようにして製造される。
【００４４】
＜半導体装置の製造方法＞
図２は、図１に示す半導体装置を、本発明の半導体用ウエハ加工用粘着テープを用いて製造する方法を説明するための縦断面図である。なお、以下の説明では、図２中の上側を「上」、下側を「下」と言う。
【００４５】
［１Ａ］まず、切込層４１、寸法復元層４２および帯電防止層４３を備え、これらがこの順で、切込層４１が上面（一方の面）側に位置して積層された基材４と、基材４の上面に積層された粘着層２とを有する半導体用ウエハ加工用粘着テープ１００（以下、単に「粘着テープ１００」ということもある。）を用意する（図２（ａ）参照。）。
【００４６】
この粘着テープ１００が本発明の半導体用ウエハ加工用粘着テープで構成されるが、その詳細な説明は後に行うこととする。
【００４７】
［２Ａ］次に、図２（ｂ）に示すように、図示しないダイサーテーブルの上に、粘着テープ１００を設置し、その中心部１２２に半導体用ウエハ７の半導体素子の無い側の面を、粘着層２の上に置き、軽く押圧し、半導体用ウエハ７を積層（貼付）する。
【００４８】
なお、粘着テープ１００に半導体用ウエハ７を予め貼着した後に、ダイサーテーブルに設置しても良い。
【００４９】
また、本実施形態では、粘着テープ１００には、例えば、１２インチのような大型の半導体用ウエハ７が積層される。
【００５０】
［３Ａ］次に、粘着層２の外周部１２１をウエハリング９で固定し、その後、図示しない、ダイシングソー（ブレード）を用いて半導体用ウエハ７を切断（ダイシング）して半導体用ウエハ７を個片化する（ダイシング工程；図２（ｃ）参照）。
【００５１】
この際、粘着テープ１００は、緩衝作用を有しており、半導体用ウエハ７を切断する際の割れ、欠け等を防止する。
【００５２】
また、ブレードを用いた半導体用ウエハ７の切断は、図２（ｃ）に示すように、切込層４１の厚さ方向の途中まで到達するように実施される。これにより、半導体用ウエハの個片化を確実に実施することができる。
【００５３】
［４Ａ］次に、粘着テープ１００が備える粘着層２にエネルギーを付与することで、粘着層２の半導体用ウエハ７に対する粘着性を低下させる。
これにより、粘着層２と半導体用ウエハ７との間で剥離が生じる状態とする。
【００５４】
粘着層２にエネルギーを付与する方法としては、特に限定されないが、例えば、粘着層２にエネルギー線を照射する方法、粘着層２を加熱する方法等が挙げられるが、中でも、粘着層２にエネルギー線を粘着テープ１００の基材４側から照射する方法を用いるのが好ましい。
【００５５】
かかる方法は、半導体チップ２０が不要な熱履歴を経る必要がなく、また、粘着層２に対して比較的簡単に効率よくエネルギーを付与することができるので、エネルギーを付与する方法として好適に用いられる。
【００５６】
また、エネルギー線としては、例えば、紫外線、電子線、イオンビームのような粒子線等や、またはこれらのエネルギー線を２種以上組み合わせたものが挙げられる。これらの中でも、特に、紫外線を用いるのが好ましい。紫外線によれば、粘着層２の半導体用ウエハ７に対する粘着性を効率よく低下させることができる。
【００５７】
［５Ａ］次に、粘着テープ１００を図示しないエキスパンド装置で放射状に伸ばして、個片化した半導体用ウエハ７（半導体チップ２０）を一定の間隔に開き（エキスパンディング工程；図２（ｄ）参照。）、その後、この半導体チップ２０を、ニードル等を用いて突き上げた状態とし、この状態で、真空コレットまたはエアピンセットによる吸着等によりピックアップする（ピックアップ工程；図２（ｅ）参照。）。
【００５８】
［６Ａ］次に、ピックアップした半導体チップ２０を、接着層６０を介してダイパッド３０上に搭載し、その後、半導体チップ２０が備える電極パッド２１とリード４０とをワイヤーボンディングすることでワイヤー２２により電気的に接続する。
【００５９】
［７Ａ］次に、半導体チップ２０をモールド部５０で封止する。
このモールド部５０による封止は、例えば、形成すべきモールド部５０の形状に対応した内部空間を備える成形型を用意し、この内部空間内に配置された半導体チップ２０を取り囲むように、粉末状をなす半導体封止材料を内部空間に充填する。そして、この状態で、半導体封止材料を加熱することにより硬化させて、半導体封止材料の硬化物とすることにより行われる。
【００６０】
以上のような工程を有する半導体装置の製造方法により、半導体装置１０が得られる。より詳しくは、前記工程［１Ａ］〜［７Ａ］を実施した後に、前記工程［５Ａ］〜［７Ａ］を繰り返して実施することで、１つの半導体用ウエハ７から複数の半導体装置１０を一括して製造することができる。
【００６１】
以下、このような半導体装置１０の製造方法に用いられる半導体用ウエハ加工用粘着テープ１００（本発明の半導体用ウエハ加工用粘着テープ）について説明する。
【００６２】
＜半導体用ウエハ加工用粘着テープ＞
（第１実施形態）
図３は、本発明の半導体用ウエハ加工用粘着テープの第１実施形態を示す縦断面図である。なお、以下の説明では、図３中の上側を「上」、下側を「下」と言う。
【００６３】
粘着テープ１００は、基材４と、この基材４の上面（一方の面）に積層された粘着層２と、とを備え、基材４は、上面側に位置する切込層４１と、この切込層４１の下面に積層された寸法復元層４２と、この寸法復元層４２の下面に積層された帯電防止層４３とを有する積層体により構成されるものであり、かかる粘着テープ１００は、下記要件Ａを満足することを特徴とする。
【００６４】
要件Ａ：伸長前の粘着テープ１００（半導体用ウエハ加工用粘着テープ）の大きさを１００％とし、粘着テープ１００を、２５℃で面方向に１２０％の大きさに伸長した後に、前記伸長した力を解放した状態で１００℃・１分間の条件で加熱したときに、粘着テープ１００の面方向での大きさが１０５％以下に回復する。
【００６５】
このように、前記要件Ａを満足していることから、１つの半導体用ウエハ７からの複数の半導体装置１０の製造を、その途中で翌日等に持ち越すために、半導体用ウエハ７に半導体素子２０が残存した状態で、半導体装置１０の製造を打ち切り、エキスパンディング状態を解放したとしても、粘着テープ１００を加熱して、粘着テープ１００の面方向での大きさを伸長前の状態に回復させることができることから、半導体装置１０の製造を再開する迄の保管時に、粘着テープ１００に弛みが生じるのを的確に抑制または防止することができ、粘着テープ１００を保管用のケース内に収納することができる。
【００６６】
そのため、翌日等に、前述した工程［５Ａ］におけるエキスパンディング工程以降を実施して、半導体装置１０の製造を再開したとしても、工程［５Ａ］におけるピックアップ工程での半導体素子２０のピックアップを優れた精度で実施し得る。
【００６７】
また、保管用のケース内での保管を厚さ方向で離間して複数収納することで行ったとしても、粘着テープ１００に弛みが生じるのを的確に抑制または防止することができるため、粘着テープ１００に貼付された残存する半導体素子２０が別の粘着テープ１００に接触して半導体素子２０が汚染されること、さらには、粘着テープ１００同士が接触して粘着してしまうことを確実に回避することができる。
【００６８】
したがって、複数の半導体装置１０を歩留り良く、かつ生産性高く製造することができる。
【００６９】
なお、エキスパンディング状態を解放した後に、粘着テープ１００を加熱することで、粘着テープ１００の面方向での大きさを伸長前の状態に回復させる際の加熱温度は、１００℃以上１５０℃以下であることが好ましく、９５℃以上１２５℃以下であることがより好ましい。また、加熱時間は、１分以上１０分以下であることが好ましく、２分以上５分以下であることがより好ましい。加熱条件を上記のように設定することにより、粘着テープ１００の面方向での大きさを伸長前の状態により確実に回復させることができる。
【００７０】
さらに、前記要件Ａにおいて、粘着テープ１００は、その面方向での大きさが１０５％以下に回復するものであれば良いが、１００％以上１０２％以下に回復するものであることがより好ましい。これにより、半導体装置１０の製造を再開する迄の保管時に、粘着テープ１００に弛みが生じるのをより的確に抑制または防止することができる。
【００７１】
また、１つの半導体用ウエハ７からの複数の半導体装置１０の製造を、その途中で翌日等に持ち越す必要が生じるのは、半導体用ウエハ７が１２インチのような大型のものである場合であるため、本実施形態のように、半導体用ウエハ加工用粘着テープを、１２インチのような大型の半導体用ウエハ７のダイシングおよび得られた切断片のピックアップに用いる場合に、本発明の半導体用ウエハ加工用粘着テープが好適に適用される。
【００７２】
以下、このような粘着テープ（ダイシングテープ）１００が有する、切込層４１と寸法復元層４２と帯電防止層４３とを備える基材４および粘着層２について、詳述する。
【００７３】
なお、粘着テープ１００は、このものが備える粘着層２にエネルギーを付与することで、粘着層２の半導体用ウエハ７に対する粘着性が低下する機能を有するものである。
【００７４】
このような粘着層２にエネルギーを付与する方法としては、粘着層２にエネルギー線を照射する方法および粘着層２を加熱する方法等が挙げられるが、中でも、半導体チップ２０が不要な熱履歴を経る必要がないことから、粘着層２にエネルギー線を照射する方法が好適に用いられる。そのため、以下では、粘着層２として、エネルギー線の照射により前記粘着性が低下するものを代表に説明する。
【００７５】
＜基材４＞
基材４は、上面側に位置する切込層４１と、この切込層４１の下面に積層された寸法復元層４２と、寸法復元層４２の下面に積層された帯電防止層４３とを有する積層体により構成され、この基材４上に設けられた粘着層２を支持する機能を有している。
【００７６】
＜＜切込層４１＞＞
切込層４１は、主として樹脂材料からなり、粘着層２を支持する支持層としての機能を基材４に発揮させるための主層として機能する。また、前記工程［５Ａ］おけるエキスパンド装置を用いた粘着テープ１００の面方向に対する伸長を実現させるためのものである。
【００７７】
かかる樹脂材料としては、特に限定されず、例えば、低密度ポリエチレン、直鎖状ポリエチレン、中密度ポリエチレン、高密度ポリエチレン、超低密度ポリエチレンのようなポリエチレン、ランダム共重合ポリプロピレン、ブロック共重合ポリプロピレン、ホモポリプロレンのようなポリプロピレン、ポリ塩化ビニル、ポリブテン、ポリブタジエン、ポリメチルペンテン、ポリイソブチレン等のポリオレフィン系樹脂（オレフィン系高分子）、エチレン−酢酸ビニル共重合体、亜鉛イオン架橋体、ナトリウムイオン架橋体のようなアイオノマー、エチレン−(メタ)アクリル酸共重合体、エチレン−(メタ)アクリル酸エステル（ランダム、交互）共重合体、エチレン−プロピレン共重合体、エチレン−ブテン共重合体、エチレン−ヘキセン共重合体等のオレフィン系共重合体、ポリエチレンテレフタレート、ポリエチレンナフタレート、ポリブチレンテレフタレート、ポリブチレンナフタレート等のポリエステル系樹脂（エステル類高分子）、ポリウレタン、ポリイミド、ポリアミド、ポリエーテルエーテルケトンのようなポリエーテルケトン、ポリエーテルスルホン、ポリスチレン、フッ素樹脂、シリコーン樹脂、セルロース系樹脂、スチレン系熱可塑性エラストマー（スチレン系高分子）、ポリプロピレン系熱可塑性エラストマーのようなオレフィン系熱可塑性エラストマー（オレフィン系高分子）、アクリル樹脂、ポリエステル系熱可塑性エラストマー、ポリビニルイソプレン、ポリカーボネート（カーボネート系高分子）等の熱可塑性樹脂や、これらの熱可塑性樹脂の混合物が用いられ、中でも、エステル類高分子、スチレン系高分子、オレフィン系高分子、カーボネート系高分子、アイオノマー、またはこれらの高分子の少なくとも１種が含有されている共重合物であることが好ましい。
【００７８】
これらの樹脂材料は、光（可視光線、近赤外線、紫外線）、Ｘ線、電子線等のエネルギー線を透過し得る材料であることから、前記工程［４Ａ］において、エネルギー線を切込層４１側から切込層４１を透過させて粘着層２に照射する場合に好ましく用いることができる。
【００７９】
特に、樹脂材料としては、ポリプロピレンとエラストマーとの混合物、またはポリエチレンとエラストマーとの混合物を用いることが好ましい。
【００８０】
また、このエラストマーとしては、下記一般式（１）で示されるポリスチレンセグメントと、下記一般式（２）で示されるビニルポリイソプレンセグメントとから成るブロック共重合体（スチレン−イソプレンブロック共重合体：ＳＩＳ）が好ましい。
【００８１】
【化１】
0006477284.tif 000002
（一般式（１）中、ｎは２以上の整数を表す。）
【００８２】
【化２】
0006477284.tif 000003
（一般式（２）中、ｎは２以上の整数を表す。）
【００８３】
また、切込層４１は、導電性を有する導電性材料（第２の導電性材料）を含有することが好ましい。このような導電性材料が含まれることで、導電性材料に帯電防止剤としての機能を発揮させて、前記ダイシング工程［３Ａ］、および、前記ピックアップ工程［５Ａ］における、半導体チップ２０での静電気の発生を的確に抑制または防止することができる。
【００８４】
この導電性材料としては、導電性を有するものであれば、特に限定されないが、例えば、界面活性剤、永久帯電防止高分子（ＩＤＰ）、金属材料、金属酸化物材料および炭素系材料等が挙げられ、これらのうち１種または２種以上を組み合わせて用いることができる。
【００８５】
これらのうち界面活性剤としては、例えば、アニオン性界面活性剤、カチオン性界面活性剤、非イオン性界面活性剤、両イオン性界面活性剤等が挙げられる。
【００８６】
永久帯電防止高分子（ＩＤＰ）としては、例えば、ポリエーテルとポリオレフィンブロックポリマー系列、ポリエステルアミド系列、ポリエステルアミド、ポリエーテルエステルアミド、ポリウレタン系列等の全てのＩＤＰを用いることができる。
【００８７】
また、金属材料としては、金、銀、銅または銀コート銅、ニッケル等が挙げられ、これらの金属粉が好ましく用いられる。
【００８８】
金属酸化物材料としては、インジウムティンオキサイド（ＩＴＯ）、インジウムオキサイド（ＩＯ）、アンチモンティンオキサイド（ＡＴＯ）、インジウムジンクオキサイド（ＩＺＯ）、酸化スズ（ＳｎＯ２）、酸化亜鉛（ＺｎＯ）、等が挙げられ、これらの金属酸化物粉が好ましく用いられる。
【００８９】
さらに、炭素系材料としては、カーボンブラック、単層カーボンナノチューブ、多層カーボンナノチューブのようなカーボンナノチューブ、カーボンナノファイバー、ＣＮナノチューブ、ＣＮナノファイバー、ＢＣＮナノチューブ、ＢＣＮナノファイバー、グラフェン等が挙げられる。
【００９０】
これらの中でも、導電性材料としては、界面活性剤、永久帯電防止高分子（ＩＤＰ）、金属酸化物材料およびカーボンブラックのうちの少なくとも１種であることが好ましい。これらのものは、抵抗率の温度依存性が小さいものであることから、前記工程［３Ａ］において、半導体用ウエハ７をダイシングする際に、切込層４１が加熱されたとしても、その帯電防止層４３側の表面抵抗値の変化量を小さくすることができる。
【００９１】
さらに、切込層４１は、鉱油のような軟化剤、炭酸カルシウム、シリカ、タルク、マイカ、クレーのような充填材、酸化防止剤、光安定剤、滑剤、分散剤、中和剤、着色剤等を含有するものであってもよい。
【００９２】
切込層４１の厚さは、特に限定されないが、例えば、１０μｍ以上３００μｍ以下であるのが好ましく、３０μｍ以上２００μｍ以下であるのがより好ましく、８０μｍ以上２００μｍ以下であるのがさらに好ましい。切込層４１の厚さがこの範囲内であると、前記工程［３Ａ］における半導体用ウエハ７のダイシングを、優れた作業性により実施することができる。
【００９３】
さらに、切込層４１は、その表面に、粘着層２に含まれる構成材料と反応性を有する、ヒドロキシル基、アミノ基のような官能基が露出していることが好ましい。
【００９４】
また、切込層４１は、異なる前記樹脂材料で構成される層を複数積層した積層体（多層体）で構成されるものであってもよい。さらに、前記樹脂材料をドライブレンドしたブレンドフィルムで構成されるものであってもよい。
【００９５】
＜＜寸法復元層４２＞＞
寸法復元層４２は、粘着層２を支持する支持層としての機能を基材４に発揮させるための副層として機能する。また、粘着テープ１００を、前述した要件Ａを満足するものとするために含まれるものである。すなわち、複数の半導体装置１０の製造を、その途中で打ち切り、エキスパンディング状態を解放した際に、粘着テープ１００を加熱することで、粘着テープ１００の面方向での大きさを伸長前の状態に回復させるために含まれるものである。
【００９６】
このような寸法復元層４２は、溶融弾性を有する樹脂材料を含有し、これにより、１００℃・１分間の条件で加熱したときに、完全には溶融せず柔軟化しているが、形状をある程度保持している状態を有していることで、前記要件Ａを満足するものとなる。
【００９７】
また、溶融弾性を有する樹脂材料としては、例えば、ポリオレフィン系の架橋性材料、熱可塑性エラストマー、合成ゴムなどが挙げられ、これらのうちの１種または２種以上を組み合わせて用いることができるが中でも、ポリオレフィン系の架橋性材料であることが好ましい。ポリオレフィン系の架橋性材料は、押出ラミネート加工適正、性能および経済性等に優れることから好適に用いられる。
【００９８】
ポリオレフィン系の架橋性材料とは、ポリオレフィン系ベース樹脂を種々の架橋方法で架橋した樹脂のことを言う。
【００９９】
ポリオレフィン系ベース樹脂としては、特に限定されないが、例えば、ポリエチレン、エチレン−酢酸ビニル共重合体（ＥＶＡ）、エチレン−メチルアクリレート共重合体（ＥＭＡ）、エチレン−エチルアクリレート共重合体、エチレン−メチルメタアクリレート共重合体、エチレン−酸無水物共重合体、エチレン−酸無水物−（メタ）アクリル酸エステル類共重合体等が挙げられる。
【０１００】
ポリオレフィン系ベース樹脂を架橋する架橋方法としては、特に限定されないが、例えば、電子線架橋法、過酸化物により架橋する方法、架橋剤により架橋する方法等が挙げられるが、中でも、過酸化物により架橋する方法または架橋剤により架橋する方法が好ましい。なお、架橋剤により架橋する方法において使用される架橋剤としては、例えば、多価アミン、多価アルコール化合物、多価エポキシ化合物、多価シラン化合物、カルボン酸金属塩等が挙げられる。
【０１０１】
このようなポリオレフィン系の架橋性材料としては、押出ラミネート加工性に優れると言う点で、ポリオレフィン系ベース樹脂としてエチレン−酸無水物共重合体を含み、架橋剤として多価アルコール化合物を含む熱可塑性架橋樹脂が好ましく用いられる。
【０１０２】
この熱可塑性架橋樹脂は、より具体的には、（Ａ１）エチレンとラジカル重合性酸無水物とを必須構成要素とするエチレン−酸無水物共重合体（ポリオレフィン系ベース樹脂）、（Ａ２）分子内に水酸基を２つ以上有する多価アルコール化合物（架橋剤）の他に、（Ａ３）反応促進剤を含有するものが用いられ、前記（Ａ１）エチレン−酸無水物共重合体中におけるラジカル重合性酸無水物に由来する単位の割合が、０．１〜２０重量％であり、前記（Ａ１）エチレン−酸無水物共重合体中の酸無水物基に対する、（Ａ２）多価アルコール化合物由来の水酸基のモル比が、０．０１〜１０の範囲であり、かつ前記（Ａ３）反応促進剤が、（Ａ１）エチレン−酸無水物共重合体１００重量部に対して０．００１〜２０重量部の範囲であるものが好ましい。これにより、粘着テープ１００を、前記要件Ａを確実に満足するものとすることができる。
【０１０３】
熱可塑性架橋樹脂において、（Ａ１）エチレン−酸無水物共重合体中に含まれる酸無水物基は、（Ａ２）多価アルコール化合物中に含まれる水酸基と反応し、モノエステルを形成することで、架橋構造が樹脂組成物中に導入される。
【０１０４】
酸無水物基を含む（Ａ１）エチレン−酸無水物共重合体と（Ａ２）多価アルコール化合物の２成分を含む熱可塑性架橋樹脂は、融点以上２００℃以下の温度領域である高温では架橋構造が解離し、冷却時に再び架橋構造を形成する性質を示す。また、（Ａ３）反応促進剤を添加することにより、この架橋反応速度あるいは架橋解離反応速度を速めることができる。このように、熱可塑性架橋樹脂は、寸法復元層４２を構成する樹脂の融点以上２００℃以下の温度領域である高温では架橋構造が解離して溶融弾性を示し、冷却時には再び架橋構造を形成して耐熱性を示すようになり、寸法復元層４２を構成する樹脂として好適に用いることができる。
【０１０５】
なお、（Ａ１）エチレン−酸無水物共重合体は、少なくともエチレンとラジカル重合性酸無水物とを必須構成要素とする共重合体であり、必要に応じて他のラジカル重合性コモノマー（以下、「第３モノマー」と言うこともある。）が共重合したもの（エチレン−酸無水物−（メタ）アクリル酸エステル類共重合体）であってもよい。これにより、寸法復元層４２の融点、柔軟性、さらには、切込層４１との密着性を適切な範囲のものに容易に設定することができる。
【０１０６】
このような（Ａ１）エチレン−酸無水物共重合体において、ラジカル重合性酸無水物としては、例えば、無水マレイン酸、無水イタコン酸、無水シトラコン酸、無水エンディック酸、１−ブテン−３，４−ジカルボン酸無水物などを挙げることができる。
【０１０７】
また、第３モノマーとしては、例えば、エチレン系不飽和エステル化合物、エチレン系不飽和アミド化合物、エチレン系不飽和カルボン酸化合物、エチレン系不飽和エーテル化合物、エチレン系不飽和炭化水素化合物等が挙げられ、より具体的には、（メタ）アクリル酸メチル、（メタ）アクリル酸エチル、（メタ）アクリル酸プロピル、（メタ）アクリル酸ブチル、（メタ）アクリル酸オクチル、（メタ）アクリル酸ベンジル、フマル酸メチル、フマル酸エチル、マレイン酸ジメチル、マレイン酸ジエチル、酢酸ビニル、（メタ）アクリルアミド、Ｎ−メチル（メタ）アクリルアミド、Ｎ，Ｎ−ジメチルアクリルアミド、（メタ）アクリル酸、フマル酸、メチルビニルエーテル、メチルアリルエーテル、スチレン、ブタジエン、アクリロニトリル等が挙げられ、これらのうちの１種または２種以上を組み合わせて用いることができる。
【０１０８】
また、（Ａ２）分子内に水酸基を２つ以上有する多価アルコール化合物としては、例えば、エチレングリコール、ジエチレングリコール、トリエチレングリコール、１，４−ブタンジオール、１，６−ヘキサンジオール、１，８−オクタンジオール、トリメチロールエタン、トリメチロールプロパン、ペンタエリスリトール等が挙げられる。
【０１０９】
さらに、（Ａ３）反応促進剤としては、例えば、カルボン酸の金属塩または、カルボキシル基を含む重合体の金属塩等が挙げられる。カルボン酸の金属塩としては、例えば、酢酸、酪酸、オクタン酸、デカン酸、ラウリン酸、ミリスチン酸、パルミチン酸、ステアリン酸、オレイン酸、ベヘン酸、コハク酸、安息香酸、テレフタル酸、ピロメリット酸等のカルボン酸と、周期表のＩＡ族、IIＡ族、IIＢ族、IIIＢ族の元素（例えばＬｉ、Ｎａ、Ｋ、Ｍｇ、Ｃａ、Ｚｎ、Ａｌ等）との金属塩が挙げられる。また、カルボキシル基を含む重合体の金属塩としては、例えば、エチレン−（メタ）アクリル酸共重合体の一部または全部のカルボキシル基と、周期表のＩＡ族、IIＡ族、IIＢ族、IIIＢ族の元素（例えばＬｉ、Ｎａ、Ｋ、Ｍｇ、Ｃａ、Ｚｎ、Ａｌ等）との金属塩、もしくは、エチレンとエチレン−（メタ）アクリル酸金属塩との共重合体などが挙げられる。
【０１１０】
また、寸法復元層４２は、導電性を有する導電性材料を含有していてもよい。導電性材料が含まれることで、導電性材料に帯電防止剤としての機能を発揮させて、前記ダイシング工程［３Ａ］、および、前記ピックアップ工程［５Ａ］における、半導体チップ２０での静電気の発生をより的確に抑制または防止することができる。
【０１１１】
この導電性材料としては、切込層４１で挙げたものと同様のものを用いることができる。
【０１１２】
さらに、寸法復元層４２は、鉱油のような軟化剤、炭酸カルシウム、シリカ、タルク、マイカ、クレーのような充填材、酸化防止剤、光安定剤、滑剤、分散剤、中和剤、着色剤、導電性材料等を含有するものであってもよい。
【０１１３】
寸法復元層４２の厚さは、特に限定されないが、例えば、５μｍ以上２００μｍ以下であるのが好ましく、２０μｍ以上１５０μｍ以下であるのがより好ましい。寸法復元層４２の厚さがこの範囲内であると、伸長された粘着テープ１００を、エキスパンディング状態を解放した状態で加熱することで、粘着テープ１００の面方向での大きさを伸長前の状態に確実に回復させることがでる。
【０１１４】
＜＜帯電防止層４３＞＞
帯電防止層４３は、寸法復元層４２の下面に積層されることで、寸法復元層４２の帯電防止層４３側の表面抵抗率を低下させる機能を有している。帯電防止層４３を備えることで、基材４の寸法復元層４２側の表面抵抗率を低下させることができ、前記ダイシング工程［３Ａ］、および、前記ピックアップ工程［５Ａ］における、半導体チップ２０での静電気の発生を的確に抑制または防止することができる。
【０１１５】
そのため、静電気が放電することに起因して、半導体チップがダメージを受け、その結果、半導体チップ２０の特性の低下、さらには半導体チップ２０の破損を招くのを、的確に抑制または防止することができる。
【０１１６】
特に、本実施形態では、粘着テープ１００には、例えば、１２インチのような大型の半導体用ウエハ７が積層されており、半導体用ウエハ７は、前記ダイシング工程［３Ａ］において、より長時間、切断されることとなるが、基材４の帯電防止層４３側の表面抵抗率を前記範囲内に設定することで、このような大型の半導体用ウエハ７においても、半導体チップ２０の特性の低下、さらには半導体チップ２０の破損が的確に抑制または防止される。
【０１１７】
かかる機能を備える帯電防止層４３は、基材４の寸法復元層４２側の表面抵抗率を低下し得るものであれば如何なる構成のものであってもよいが、主として樹脂材料からなり、導電性材料と熱可塑性樹脂で構成されることが好ましい。
【０１１８】
かかる樹脂材料（熱可塑性樹脂）としては、特に限定されず、例えば、低密度ポリエチレン、直鎖状ポリエチレン、中密度ポリエチレン、高密度ポリエチレン、超低密度ポリエチレンのようなポリエチレン、ランダム共重合ポリプロピレン、ブロック共重合ポリプロピレン、ホモポリプロレンのようなポリプロピレン、ポリ塩化ビニル、ポリブテン、ポリブタジエン、ポリメチルペンテン、ポリイソブチレン等のポリオレフィン系樹脂（オレフィン系高分子）、エチレン−酢酸ビニル共重合体、亜鉛イオン架橋体、ナトリウムイオン架橋体のようなアイオノマー、エチレン−(メタ)アクリル酸共重合体、エチレン−(メタ)アクリル酸エステル（ランダム、交互）共重合体、エチレン−プロピレン共重合体、エチレン−ブテン共重合体、エチレン−ヘキセン共重合体等のオレフィン系共重合体、ポリエチレンテレフタレート、ポリエチレンナフタレート、ポリブチレンテレフタレート、ポリブチレンナフタレート等のポリエステル系樹脂（エステル類高分子）、ポリウレタン、ポリイミド、ポリアミド、ポリエーテルエーテルケトンのようなポリエーテルケトン、ポリエーテルスルホン、ポリスチレン、フッ素樹脂、シリコーン樹脂、セルロース系樹脂、スチレン系熱可塑性エラストマー（スチレン系高分子）、ポリプロピレン系熱可塑性エラストマーのようなオレフィン系熱可塑性エラストマー（オレフィン系高分子）、アクリル樹脂、ポリエステル系熱可塑性エラストマー、ポリビニルイソプレン、ポリカーボネート（カーボネート系高分子）等の熱可塑性樹脂や、これらの熱可塑性樹脂の混合物が用いられ、中でも、エステル類高分子、スチレン系高分子、オレフィン系高分子、カーボネート系高分子、アイオノマー、またはこれらの高分子の少なくとも１種が含有されている共重合物であることが好ましい。
【０１１９】
これらの樹脂材料は、光（可視光線、近赤外線、紫外線）、Ｘ線、電子線等のエネルギー線を透過し得る材料であることから、前記工程［４Ａ］において、エネルギー線を帯電防止層４３側から帯電防止層４３を透過させて粘着層２に照射する場合に好ましく用いることができる。
【０１２０】
特に、樹脂材料としては、ポリプロピレンとエラストマーとの混合物、またはポリエチレンとエラストマーとの混合物を用いることが好ましい。
【０１２１】
また、このエラストマーとしては、下記一般式（１）で示されるポリスチレンセグメントと、下記一般式（２）で示されるビニルポリイソプレンセグメントとから成るブロック共重合体（スチレン−イソプレンブロック共重合体：ＳＩＳ）が好ましい。
【０１２２】
【化３】
0006477284.tif 000004
（一般式（１）中、ｎは２以上の整数を表す。）
【０１２３】
【化４】
0006477284.tif 000005
（一般式（２）中、ｎは２以上の整数を表す。）
【０１２４】
また、帯電防止層４３は、本実施形態では、導電性を有する導電性材料を含有している。このような導電性材料が含まれることで、導電性材料に帯電防止剤としての機能を発揮させて、前記ダイシング工程［３Ａ］、および、前記ピックアップ工程［５Ａ］における、半導体チップ２０での静電気の発生を的確に抑制または防止することができる。
【０１２５】
この導電性材料としては、導電性を有するものであれば、特に限定されないが、例えば、界面活性剤、永久帯電防止高分子（ＩＤＰ）、導電性高分子、金属材料、金属酸化物材料および炭素系材料等が挙げられ、これらのうち１種または２種以上を組み合わせて用いることができる。
【０１２６】
これらのうち界面活性剤としては、例えば、アニオン性界面活性剤、カチオン性界面活性剤、非イオン性界面活性剤、両イオン性界面活性剤等が挙げられる。
【０１２７】
永久帯電防止高分子（ＩＤＰ）としては、例えば、ポリエーテルとポリオレフィンブロックポリマー系列、ポリエステルアミド系列、ポリエステルアミド、ポリエーテルエステルアミド、ポリウレタン系列等の全てのＩＤＰを用いることができる。
【０１２８】
また、金属材料としては、金、銀、銅または銀コート銅、ニッケル等が挙げられ、これらの金属粉が好ましく用いられる。
【０１２９】
導電性高分子としては、例えば、ポリチオフェン、ポリアニリン、ポリピロール、ポリアセチレン、ＰＥＤＯＴ（ｐｏｌｙ−ｅｔｈｙｌｅｎｅｄｉｏｘｙｔｈｉｏｐｈｅｎｅ）、ＰＥＤＯＴ／ＰＳＳ、ポリ（ｐ−フェニレン）、ポリフルオレン、ポリカルバゾール、ポリシランまたはこれらの誘導体等が挙げられる。
【０１３０】
また、ポリチオフェンまたはその誘導体としては、例えば、ポリチオフェン、ポリ（３，４）−エチレンジオキシチオフェン、ポリ(３−チオフェン−β−エタンスルホン酸)が挙げられ、中でも、ポリ（３，４）−エチレンジオキシチオフェンであることが好ましい。ポリ（３，４）−エチレンジオキシチオフェンは、特に優れた導電性を有する高分子であることから、寸法復元層４２の帯電防止層４３側の表面抵抗率を確実に低下させることができる。
【０１３１】
ポリアニリンまたはその誘導体としては、例えば、ポリアニリン、ポリメチルアニリン、ポリメトキシアニリン等が挙げられる。
【０１３２】
さらに、ポリピロールまたはその誘導体としては、例えば、ポリピロール、ポリ３−メチルピロール、ポリ３−オクチルピロール等が挙げられる。
【０１３３】
金属酸化物材料としては、インジウムティンオキサイド（ＩＴＯ）、インジウムオキサイド（ＩＯ）、アンチモンティンオキサイド（ＡＴＯ）、インジウムジンクオキサイド（ＩＺＯ）、酸化スズ（ＳｎＯ２）、酸化亜鉛（ＺｎＯ）、等が挙げられ、これらの金属酸化物粉が好ましく用いられる。
【０１３４】
さらに、炭素系材料としては、カーボンブラック、単層カーボンナノチューブ、多層カーボンナノチューブのようなカーボンナノチューブ、カーボンナノファイバー、ＣＮナノチューブ、ＣＮナノファイバー、ＢＣＮナノチューブ、ＢＣＮナノファイバー、グラフェン等が挙げられる。
【０１３５】
これらの中でも、導電性材料としては、界面活性剤、永久帯電防止高分子（ＩＤＰ）、金属酸化物材料およびカーボンブラックのうちの少なくとも１種であることが好ましい。これらのものは、抵抗率の温度依存性が小さいものであることから、前記工程［３Ａ］において、半導体用ウエハ７をダイシングする際に、帯電防止層４３が加熱されたとしても、その帯電防止層４３側の表面抵抗値の変化量を小さくすることができる。
【０１３６】
かかる構成の帯電防止層４３において、導電性材料は、用いる導電性材料の種類によっても異なるが、ベース樹脂１００重量部に対して５重量部以上３０重量部以下で配合されることが好ましく、１０重量部以上２０重量部以下で配合されることがより好ましい。
【０１３７】
さらに、帯電防止層４３は、鉱油のような軟化剤、炭酸カルシウム、シリカ、タルク、マイカ、クレーのような充填材、酸化防止剤、光安定剤、滑剤、分散剤、中和剤、着色剤等を含有するものであってもよい。
【０１３８】
帯電防止層４３の厚さは、特に限定されないが、例えば、０．１μｍ以上２００μｍ以下であるのが好ましく、０．２μｍ以上１５０μｍ以下であるのがより好ましく、０．５μｍ以上１００μｍ以下であるのがさらに好ましい。帯電防止層４３の厚さがこの範囲内であると、寸法復元層４２側の表面抵抗率を確実に低下させることができる。
【０１３９】
また、帯電防止層４３を寸法復元層４２の下面に積層することにより、寸法復元層４２の帯電防止層４３側の表面抵抗率が低下するが、その表面抵抗率は１．０×１０１１（Ω／□）以下であるのが好ましく、１．０×１０９（Ω／□）超、１．０×１０１０（Ω／□）以下であるのがより好ましい。これにより、前述したような効果をより顕著に発揮させることができる。
【０１４０】
また、帯電防止層４３は、異なる前記樹脂材料で構成される層を複数積層した積層体（多層体）で構成されるものであってもよい。さらに、前記樹脂材料をドライブレンドしたブレンドフィルムで構成されるものであってもよい。
【０１４１】
なお、本実施形態では、基材４が帯電防止層４３を備える場合について説明したが、この帯電防止層４３は、粘着テープ１００が備える他の層の構成によっては、省略することができる。
【０１４２】
＜粘着層＞
粘着層２は、前記工程［３Ａ］において、半導体用ウエハ７をダイシングする際に、半導体用ウエハ７を粘着して支持する機能を有している。また、この粘着層２は、このものに対するエネルギーの付与により半導体用ウエハ７への粘着性が低下し、これにより、粘着層２と半導体用ウエハ７との間で容易に剥離を生じさせ得る状態となるものである。
【０１４３】
かかる機能を備える粘着層２は、（１）粘着性を有するベース樹脂と、（２）粘着層２を硬化させる硬化性樹脂とを主材料として含有する樹脂組成物で構成される。
【０１４４】
以下、樹脂組成物に含まれる各成分について、順次、詳述する。
（１）ベース樹脂
ベース樹脂は、粘着性を有し、粘着層２へのエネルギー線の照射前に、半導体用ウエハ７に対する粘着性を粘着層２に付与するために、樹脂組成物中に含まれるものである。
【０１４５】
このようなベース樹脂としては、アクリル系樹脂（粘着剤）、シリコーン系樹脂（粘着剤）、ポリエステル系樹脂（粘着剤）、ポリ酢酸ビニル系樹脂（粘着剤）、ポリビニルエーテル系樹脂（粘着剤）、スチレン系エラストマー樹脂（粘着剤）、ポリイソプレン系樹脂（粘着剤）、ポリイソブチレン系樹脂（粘着剤）またはウレタン系樹脂（粘着剤）のような粘着層成分として用いられる公知のものが挙げられるが、中でも、アクリル系樹脂を用いることが好ましい。アクリル系樹脂は、耐熱性に優れ、また、比較的容易かつ安価に入手できることから、ベース樹脂として好ましく用いられる。
【０１４６】
アクリル系樹脂は、（メタ）アクリル酸エステルをモノマー主成分とするポリマー（ホモポリマーまたはコポリマー）をベースポリマーとするもののことを言う。
【０１４７】
（メタ）アクリル酸エステルとしては、特に限定されないが、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸イソオクチル、（メタ）アクリル酸２−エチルヘキシル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシルのような（メタ）アクリル酸アルキルエステル、（メタ）アクリル酸シクロヘキシルのような（メタ）アクリル酸シクロアルキルエステル、（メタ）アクリル酸フェニルのような（メタ）アクリル酸アリールエステル等が挙げられ、これらのうちの１種または２種以上を組み合わせて用いることができる。これらの中でも、（メタ）アクリル酸メチル、（メタ）アクリル酸エチル、（メタ）アクリル酸ブチル、（メタ）アクリル酸２−エチルヘキシル、（メタ）アクリル酸オクチルのような（メタ）アクリル酸アルキルエステルであることが好ましい。（メタ）アクリル酸アルキルエステルは、特に、耐熱性に優れ、また、比較的容易かつ安価に入手できる。
【０１４８】
なお、本明細書において、（メタ）アクリル酸エステルとは、アクリル酸エステルとメタクリル酸エステルとの双方を含む意味で用いることとする。
【０１４９】
また、このアクリル系樹脂は、そのガラス転移点が２０℃以下であることが好ましい。これにより、粘着層２へのエネルギー線の照射前において、粘着層２に優れた粘着性を発揮させることができる。
【０１５０】
アクリル系樹脂は、凝集力、耐熱性等の改質等を目的として、必要に応じて、ポリマーを構成するモノマー成分として、共重合性モノマーを含むものが用いられる。
【０１５１】
このような共重合性モノマーとしては、特に限定されないが、例えば、（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシルのようなヒドロキシル基含有モノマー、（メタ）アクリル酸グリシジルのようなエポキシ基含有モノマー、（メタ）アクリル酸、イタコン酸、マレイン酸、フマル酸、クロトン酸、イソクロトン酸のようなカルボキシル基含有モノマー、無水マレイン酸、無水イタコン酸のような酸無水物基含有モノマー、（メタ）アクリルアミド、Ｎ，Ｎ−ジメチル（メタ）アクリルアミド、Ｎ−ブチル（メタ）アクリルアミド、Ｎ−メチロール（メタ）アクリルアミド、Ｎ−メチロールプロパン（メタ）アクリルアミド、Ｎ−メトキシメチル（メタ）アクリルアミド、Ｎ−ブトキシメチル（メタ）アクリルアミドのようなアミド系モノマー、（メタ）アクリル酸アミノエチル、（メタ）アクリル酸Ｎ，Ｎ−ジメチルアミノエチル、（メタ）アクリル酸ｔ−ブチルアミノエチルのようなアミノ基含有モノマー、（メタ）アクリロニトリルのようなシアノ基含有モノマー、エチレン、プロピレン、イソプレン、ブタジエン、イソブチレンのようなオレフィン系モノマー、スチレン、α−メチルスチレン、ビニルトルエンのようなスチレン系モノマー、酢酸ビニル、プロピオン酸ビニルのようなビニルエステル系モノマー、メチルビニルエーテル、エチルビニルエーテルのようなビニルエーテル系モノマー、塩化ビニル、塩化ビニリデンのようなハロゲン原子含有モノマー、（メタ）アクリル酸メトキシエチル、（メタ）アクリル酸エトキシエチルのようなアルコキシ基含有モノマー、Ｎ−ビニル−２−ピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、Ｎ−ビニルカプロラクタム、Ｎ−（メタ）アクリロイルモルホリン等の窒素原子含有環を有するモノマー等が挙げられ、これらのうちの１種または２種以上を組み合わせて用いることができる。
【０１５２】
これら共重合性モノマーの含有量は、アクリル系樹脂を構成する全モノマー成分に対して、４０重量％以下であることが好ましく、１０重量％以下であることがより好ましい。
【０１５３】
また、共重合性モノマーは、アクリル系樹脂を構成するポリマーにおける主鎖の末端に含まれるものであってもよいし、その主鎖中に含まれるもの、さらには、主鎖の末端と主鎖中との双方に含まれるものであってもよい。
【０１５４】
さらに、共重合性モノマーには、ポリマー同士の架橋等を目的として、多官能性モノマーが含まれていてもよい。
【０１５５】
多官能性モノマーとしては、例えば、１，６−ヘキサンジオール（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、トリメチロールプロパントリ（メタ）アクリレート、ペンタエリスリトールトリ（メタ）アクリレート、ジペンタエリスリトールヘキサ（メタ）アクリレート、グリセリンジ（メタ）アクリレート、エポキシ（メタ）アクリレート、ポリエステル（メタ）アクリレート、ウレタン（メタ）アクリレート、ジビニルベンゼン、ブチルジ（メタ）アクリレート、ヘキシルジ（メタ）アクリレート等が挙げられ、これらのうちの１種または２種以上を組み合わせて用いることができる。
【０１５６】
また、エチレン−酢酸ビニルコポリマーおよび酢酸ビニルポリマー等も、共重合性モノマー成分として用いることができる。
【０１５７】
なお、このようなアクリル系樹脂（ポリマー）は、単一のモノマー成分または２種以上のモノマー成分の混合物を重合させることにより生成させることができる。また、これらモノマー成分の重合は、例えば、溶液重合方法、乳化重合方法、塊状重合方法、懸濁重合方法等の重合方法を用いて実施することができる。
【０１５８】
以上、説明したモノマー成分を重合することにより得られるアクリル系樹脂としては、炭素−炭素二重結合を、側鎖、主鎖中または主鎖の末端に有しているアクリル系樹脂（「二重結合導入型アクリル系樹脂」と言うこともある。）であることが好ましい。アクリル系樹脂が二重結合導入型アクリル系樹脂である場合には、後述する硬化性樹脂の添加を省略したとしても、得られる粘着層２に、上述した粘着層２としての機能を発揮させることができる。
【０１５９】
このような二重結合導入型アクリル系樹脂としては、アクリル系樹脂を構成するポリマー内の側鎖のうち、１／１００以上の側鎖のそれぞれに、炭素−炭素二重結合を１個有している二重結合導入型アクリル系樹脂（「二重結合側鎖導入型アクリル系樹脂」と言うこともある。）であることが好ましい。このように、炭素−炭素二重結合を、アクリル系樹脂の側鎖に導入することは、分子設計の点からも有利である。なお、この二重結合側鎖導入型アクリル系樹脂は、主鎖中や、主鎖の末端にも、炭素−炭素二重結合を有していてもよい。
【０１６０】
このような二重結合導入型アクリル系樹脂の合成方法（すなわち、アクリル系樹脂に炭素−炭素二重結合を導入する方法）としては、特に限定されず、例えば、共重合性モノマーとして官能基を有するモノマーを用いて共重合して、官能基を含有するアクリル系樹脂（「官能基含有アクリル系樹脂」と言うこともある。）を合成した後、官能基含有アクリル系樹脂中の官能基と反応し得る官能基と、炭素−炭素二重結合とを有する化合物（「炭素−炭素二重結合含有反応性化合物」と言うこともある。）を、官能基含有アクリル系樹脂に、炭素−炭素二重結合のエネルギー線硬化性（エネルギー線重合性）を維持した状態で、縮合反応または付加反応させることにより、二重結合導入型アクリル系樹脂を合成する方法等が挙げられる。
【０１６１】
なお、アクリル系樹脂に炭素−炭素二重結合を、全側鎖のうちの１／１００以上の側鎖に導入する際の制御手段としては、例えば、官能基含有アクリル系樹脂に縮合反応または付加反応させる化合物である炭素−炭素二重結合含有反応性化合物の含有量を適宜調節することにより行う方法等が挙げられる。
【０１６２】
また、官能基含有アクリル系樹脂に炭素−炭素二重結合含有反応性化合物を縮合反応又は付加反応させる際には、触媒を用いることにより、前記反応を効果的に進行させることができる。このような触媒としては、特に制限されないが、ジラウリン酸ジブチルスズのようなスズ系触媒が好ましく用いられる。このスズ系触媒の含有量としては、特に制限されないが、例えば、官能基含有アクリル系樹脂１００重量部に対して０．０５重量部以上１重量部以下であることが好ましい。
【０１６３】
また、官能基含有アクリル系樹脂における官能基Ａおよび炭素−炭素二重結合含有反応性化合物における官能基Ｂとしては、例えば、カルボキシル基、酸無水物基、ヒドロキシル基、アミノ基、エポキシ基、イソシアネート基、アジリジン基等が挙げられ、さらに、官能基含有アクリル系樹脂における官能基Ａと、炭素−炭素二重結合含有反応性化合物における官能基Ｂとの組み合わせとしては、例えば、カルボン酸基（カルボキシル基）とエポキシ基との組み合わせ、カルボン酸基とアジリジル基との組み合わせ、ヒドロキシル基とイソシアネート基との組み合わせ、ヒドロキシル基とカルボキシル基との組み合わせ等の各種の組み合わせが挙げられ、これらの中でも、ヒドロキシル基とイソシアネート基との組み合わせであることが好ましい。これにより、これら官能基Ａ、Ｂ同士の反応追跡を容易に行うことができる。
【０１６４】
さらに、これらの官能基Ａ、Ｂの組み合わせにおいて、何れの官能基が、官能基含有アクリル系樹脂の官能基Ａまたは炭素−炭素二重結合含有反応性化合物の官能基Ｂとなっていてもよいが、例えば、ヒドロキシル基とイソシアネート基との組み合わせの場合、ヒドロキシル基が、官能基含有アクリル系樹脂における官能基Ａとなっており、イソシアネート基が、炭素−炭素二重結合含有反応性化合物における官能基Ｂとなっていることが好ましい。
【０１６５】
この場合、官能基含有アクリル系樹脂を構成する官能基Ａを有するモノマーとしては、例えば、アクリル酸、メタクリル酸、カルボキシエチルアクリレート、カルボキシペンチルアクリレート、イタコン酸、マレイン酸、フマル酸、クロトン酸のようなカルボキシル基を有するもの、無水マレイン酸、無水イタコン酸のような酸無水物基を有するもの、（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリル、（４−ヒドロキシメチルシクロヘキシル）メチル（メタ）アクリレート、ビニルアルコール、アリルアルコール、２−ヒドロキシエチルビニルエーテル、２−ヒドロキシプロピルビニルエーテル、４−ヒドロキシブチルビニルエーテル、エチレングリコールモノビニルエーテル、ジエチレングリコールモノビニルエーテル、プロピレングリコールモノビニルエーテル、ジプロピレングリコールモノビニルエーテルのようなヒドロキシル基を有するもの、（メタ）アクリル酸グリシジル、アリルグリシジルエーテルのようなエポキシ基を有するもの等が挙げられる。
【０１６６】
また、官能基Ｂを有する炭素−炭素二重結合含有反応性化合物としては、イソシアネート基を有するものとして、例えば、（メタ）アクリロイルイソシアネート、（メタ）アクリロイルオキシメチルイソシアネート、２−（メタ）アクリロイルオキシエチルイソシアネート、２−（メタ）アクリロイルオキシプロピルイソシアネート、３−（メタ）アクリロイルオキシプロピルイソシアネート、４−（メタ）アクリロイルオキシブチルイソシアネート、ｍ−プロペニル−α，α−ジメチルベンジルイソシアネート等が挙げられ、エポキシ基を有するものとして、（メタ）アクリル酸グリシジル等が挙げられる。
【０１６７】
アクリル系樹脂は、前記工程［３Ａ］において、半導体用ウエハ７をダイシングする際に、半導体用ウエハ７等の汚染を防止するという観点から、低分子量物の含有量が少ないものであることが好ましい。この場合、アクリル系樹脂の重量平均分子量としては、好ましくは３０万〜５００万に設定され、より好ましくは５０万〜５００万に設定され、さらに好ましくは８０万〜３００万に設定される。なお、アクリル系樹脂の重量平均分子量が、モノマー成分の種類等によっては、５０万未満であると、半導体用ウエハ７等に対する汚染防止性が低下し、半導体チップ２０を剥離させた際に糊残りが生じるおそれがある。
【０１６８】
なお、アクリル系樹脂は、ヒドロキシル基やカルボキシル基（特に、ヒドロキシル基）のような、架橋剤や光重合開始剤に対して反応性を有する官能基（反応性官能基）を有していることが好ましい。これにより、架橋剤や光重合開始剤がポリマー成分であるアクリル樹脂に連結するため、粘着層２からこれら架橋剤や光重合開始剤が漏出することを的確に抑制または防止することができる。その結果、前記工程［４Ａ］におけるエネルギー線照射時により、粘着層２の半導体用ウエハ７に対する粘着性が確実に低下される。
【０１６９】
（２）硬化性樹脂
硬化性樹脂は、例えば、エネルギー線の照射により硬化する硬化性を備えるものである。この硬化によってベース樹脂が硬化性樹脂の架橋構造に取り込まれた結果、粘着層２の粘着力が低下する。
【０１７０】
このような硬化性樹脂としては、例えば、紫外線、電子線等のエネルギー線の照射によって三次元架橋可能な重合性炭素−炭素二重結合を、官能基として少なくとも２個以上分子内に有する低分子量化合物が用いられる。具体的には、例えば、トリメチロールプロパントリ（メタ）アクリレート、ペンタエリスリトールトリ（メタ）アクリレート、ペンタエリスリトールテトラ（メタ）アクリレート、テトラメチロールメタンテトラ（メタ）アクリレート、テトラエチレングリコールジ（メタ）アクリレート、１，６−ヘキサンジオールジ（メタ）アクリレート、ネオペンチルグリコールジ（メタ）アクリレート、ジペンタエリスリトールヘキサ（メタ）アクリレート、ジペンタエリスリトールモノヒドロキシペンタ（メタ）アクリレート、１，４−ブチレングリコールジ（メタ）アクリレート、ポリエチレングリコールジ（メタ）アクリレート、グリセリンジ（メタ）アクリレートのような（メタ）アクリル酸と多価アルコールとのエステル化物、エステルアクリレートオリゴマー、２−プロペニル−ジ−３−ブテニルシアヌレート等の炭素−炭素二重結合含有基を有しているシアヌレート系化合物、トリス（２−アクリロキシエチル）イソシアヌレート、トリス（２−メタクリロキシエチル）イソシアヌレート、２−ヒドロキシエチル ビス（２−アクリロキシエチル）イソシアヌレート、ビス（２−アクリロキシエチル） ２−［（５−アクリロキシヘキシル）−オキシ］エチルイソシアヌレート、トリス（１，３−ジアクリロキシ−２−プロピル−オキシカルボニルアミノ−ｎ−ヘキシル）イソシアヌレート、トリス（１−アクリロキシエチル−３−メタクリロキシ−２−プロピル−オキシカルボニルアミノ−ｎ−ヘキシル）イソシアヌレート、トリス（４−アクリロキシ−ｎ−ブチル）イソシアヌレートのような炭素−炭素二重結合含有基を有しているイソシアヌレート系化合物、市販のオリゴエステルアクリレート、芳香族系、脂肪族系等のウレタンアクリレート等が挙げられ、これらのうちの１種または２種以上を組み合わせて用いることができる。これらの中でも、官能基数が６官能以上であるオリゴマーが含まれることが好ましく、官能基数が１５官能以上であるオリゴマーが含まれることがより好ましい。これにより、エネルギー線の照射により硬化性樹脂をより確実に硬化させることができる。また、このような硬化性樹脂は、ウレタンアクリレートであることが好ましい。これにより、適度な柔軟性によるピックアップ時の糊割れを抑制できるという効果が得られる。
【０１７１】
なお、このウレタンアクリレートとしては、特に限定されないが、例えば、ポリエステル型またはポリエーテル型等のポリオール化合物と、多価イソシアナート化合物（例えば、２，４−トリレンジイソシアナート、２，６−トリレンジイソシアナート、１，３−キシリレンジイソシアナート、１，４−キシリレンジイソシアナート、ジフェニルメタン４，４−ジイソシアナート等）を反応させて得られる末端イソシアナートウレタンプレポリマーに、ヒドロキシル基を有する（メタ）アクリレート（例えば、２−ヒドロキシエチル（メタ）アクリレート、２−ヒドロキシプロピル（メタ）アクリレート、ポリエチレングリコール（メタ）アクリレート等）を反応させて得られたものが挙げられる。
【０１７２】
また、硬化性樹脂には、特に限定されないが、重量平均分子量の異なる２つ以上の硬化性樹脂が混合されているのが好ましい。このような硬化性樹脂を利用すれば、エネルギー線照射による樹脂の架橋度を容易に制御することができ、前記工程［５Ａ］における半導体チップ２０のピックアップ性を向上させることができる。また、このような硬化性樹脂として、例えば、第１の硬化性樹脂と、第１の硬化性樹脂よりも重量平均分子量が大きい第２の硬化性樹脂との混合物等が用いられてもよい。
【０１７３】
硬化性樹脂を、第１の硬化性樹脂と、第２の硬化性樹脂との混合物とする場合、第１の硬化性樹脂の重量平均分子量は、１００〜１０００程度であることが好ましく、２００〜５００程度であることがより好ましい。また、第２の硬化性樹脂の重量平均分子量は、１０００〜３００００程度であることが好ましく、１０００〜１００００程度であることがより好ましく、２０００〜５０００程度であることがさらに好ましい。さらに、第１の硬化性樹脂の官能基数は、１〜５官能基であることが好ましく、第２の硬化性樹脂の官能基数は、６官能基以上であることが好ましい。かかる関係を満足することにより、前記効果をより顕著に発揮させることができる。
【０１７４】
硬化性樹脂は、ベース樹脂１００重量部に対して５重量部以上５００重量部以下で配合されることが好ましく、１０重量部以上３００重量部以下で配合されることがより好ましく、２０重量部以上２００重量部以下で配合されることがさらに好ましい。上記のように硬化性樹脂の配合量を調整することによって、前記工程［５Ａ］における半導体チップ２０のピックアップ性を優れたものとすることができる。
【０１７５】
なお、この硬化性樹脂は、前述したアクリル系樹脂として、二重結合導入型アクリル系樹脂を用いた場合、すなわち、炭素−炭素二重結合を、側鎖、主鎖中または主鎖の末端に有しているものを用いた場合には、その樹脂組成物中への添加を省略するようにしてもよい。これは、アクリル系樹脂が二重結合導入型アクリル系樹脂である場合には、エネルギー線の照射により、二重結合導入型アクリル系樹脂が備える炭素−炭素二重結合の機能によって、粘着層２が硬化し、これにより、粘着層２の粘着力が低下することによる。
【０１７６】
（３）光重合開始剤
また、粘着層２は、エネルギー線の照射により半導体用ウエハ７に対する粘着性が低下するものであるが、エネルギー線として紫外線等を用いる場合には、硬化性樹脂には、硬化性樹脂の重合開始を容易とするために光重合開始剤を含有することが好ましい。
【０１７７】
光重合開始剤としては、例えば、２，２−ジメトキシ−１，２−ジフェニルエタン−１−オン、１−［４−（２−ヒドロキシエトキシ）−フェニル］−２−ヒドロキシ−２−メチル−１−プロパン−１−オン、２−ヒドロキシ−１−｛４−［４−（２−ヒドロキシ−２−メチル−プロピオニル）−ベンジル］フェニル｝−２−メチル−プロパン−１−オン、ベンジルジフェニルサルファイド、テトラメチルチウラムモノサルファイド、４−（２−ヒドロキシエトキシ）フェニル（２−ヒドロキシ−２−プロピル）ケトン、α−ヒドロキシ−α，α´−ジメチルアセトフェノン、２−メチル−２−ヒドロキシプロピオフェノン、１−ヒドロキシシクロヘキシルフェニルケトン、ミヒラーズケトン、アセトフェノン、メトキシアセトフェノン、２，２−ジメトキシ−２−フェニルアセトフェノン、２，２−ジエトキシアセトフェノン、２−メチル−１−［４−（メチルチオ）−フェニル］−２−モルホリノプロパン−１、ベンゾインメチルエーテル、ベンゾインエチルエーテル、ベンゾインプロピルエーテル、ベンゾインイソプロピルエーテル、ベンゾインイソブチルエーテル、ベンジル、ベンゾイン、ジベンジル、α−ヒドロキシシクロヘキシルフェニルケトン、ベンジルジメチルケタール、２−ヒドロキシメチルフェニルプロパン、２−ナフタレンスルホニルクロリド、１−フェノン−１，１−プロパンジオン−２−（ｏ−エトキシカルボニル）オキシム、ベンゾフェノン、ベンゾイル安息香酸、４，４'−ジメチルアミノベンゾフェノン、４，４’−ジエチルアミノベンゾフェノン、４，４’−ジクロロベンゾフェノン、３，３’−ジメチル−４−メトキシベンゾフェノン、ｏ−アクリルオキシベンゾフェノン、ｐ−アクリルオキシベンゾフェノン、ｏ−メタクリルオキシベンゾフェノン、ｐ−メタクリルオキシベンゾフェノン、ｐ−（メタ）アクリルオキシエトキシベンゾフェノン、１，４−ブタンジオールモノ（メタ）アクリラート、１，２−エタンジオールモノ（メタ）アクリラート、１，８−オクタンジオールモノ（メタ）アクリラートのようなアクリラートのベンゾフェノン−４−カルボン酸エステル、チオキサンソン、２−クロロチオキサンソン、２−メチルチオキサンソン、２，４−ジメチルチオキサンソン、イソプロピルチオキサンソン、２，４−ジクロロチオキサンソン、２，４−ジエチルチオキサンソン、２，４−ジイソプロピルチオキサンソン、アゾビスイソブチロニトリル、β−クロールアンスラキノン、カンファーキノン、ハロゲン化ケトン、アシルホスフィノキシド、アシルホスフォナート、ポリビニルベンゾフェノン、クロロチオキサントン、ドデシルチオキサントン、ジメチルチオキサントン、ジエチルチオキサントン、２−エチルアントラキノン、ｔ−ブチルアントラキノン、２，４，５−トリアリ−ルイミダゾール二量体、等が挙げられ、これらのうちの１種または２種以上を組み合わせて用いることができる。
【０１７８】
また、これらの中でも、ベンゾフェノン誘導体およびアルキルフェノン誘導体であることが好ましい。これらの化合物は分子中に反応性官能基として水酸基を備えるものであり、この反応性官能基を介して、ベース樹脂や硬化性樹脂に連結することができ、光重合開始剤としての機能をより確実に発揮させることができる。
【０１７９】
光重合開始剤は、ベース樹脂１００重量部に対して０．１重量部以上５０重量部以下で配合されることが好ましく、０．５重量部以上１０重量部以下で配合されることがより好ましい。上記のように光重合開始剤の配合量を調整することによって、粘着テープ１００のピックアップ性は好適なものとなる。
【０１８０】
（４）架橋剤
さらに、硬化性樹脂には、架橋剤が含まれていてもよい。架橋剤が含まれることで、硬化性樹脂の硬化性の向上が図られる。
【０１８１】
架橋剤としては、特に限定されないが、例えば、イソシアネート系架橋剤、エポキシ系架橋剤、尿素樹脂系架橋剤、メチロール系架橋剤、キレート系架橋剤、アジリジン系架橋剤、メラミン系架橋剤、多価金属キレート系架橋剤、酸無水物系架橋剤、ポリアミン系架橋剤、カルボキシル基含有ポリマー系架橋剤等が挙げられる。これらの中でもイソシアネート系架橋剤が好ましい。
【０１８２】
イソシアネート系架橋剤としては、特に限定されないが、例えば、多価イソシアネートのポリイソシアネート化合物およびポリイソシアネート化合物の三量体、ポリイソシアネート化合物とポリオール化合物とを反応させて得られる末端イソシアネート化合物の三量体または末端イソシアネートウレタンプレポリマーをフェノール、オキシム類等で封鎖したブロック化ポリイソシアネート化合物等が挙げられる。
【０１８３】
また、多価イソシアネートとして、例えば、２，４−トリレンジイソシアネート、２，６−トリレンジイソシアネート、１，３−キシリレンジイソシアネート、１，４−キシレンジイソシアネート、ジフェニルメタン−４，４’−ジイソシアネート、ジフェニルメタン−２，４’−ジイソシアネート、３−メチルジフェニルメタンジイソシアネート、ヘキサメチレンジイソシアネート、イソホロンジイソシアネート、ジシクロヘキシルメタン−４，４’−ジイソシアネート、ジシクロヘキシルメタン−２，４’−ジイソシアネート、４，４’−ジフェニルエーテルジイソシアネート、４，４’−〔２，２−ビス（４−フェノキシフェニル）プロパン〕ジイソシアネート、２，２，４−トリメチル−ヘキサメチレンジイソシアネート等が挙げられ、これらのうちの１種または２種以上を組み合わせて用いることができる。これらの中でも２，４−トリレンジイソシアネート、ジフェニルメタン−４，４’−ジイソシアネートおよびヘキサメチレンジイソシアネートから成る群より選択される少なくとも１種の多価イソシアネートが好ましい。
【０１８４】
架橋剤は、ベース樹脂１００重量部に対して０．０１重量部以上５０重量部以下で配合されることが好ましく、５重量部以上５０重量部以下で配合されることがより好ましい。上記のように架橋剤の配合量を調整することによって、粘着テープ１００のピックアップ性は好適なものとなる。
【０１８５】
（５）導電性材料（帯電防止剤）
さらに、粘着層２を構成する樹脂組成物には、導電性を有する導電性材料を含有することが好ましい。このような導電性材料が含まれることで、導電性材料に帯電防止剤としての機能を発揮させて、前記ダイシング工程［３Ａ］、および、前記ピックアップ工程［５Ａ］における、半導体チップ２０での静電気の発生が的確に抑制または防止される。
【０１８６】
この導電性材料（第３の導電性材料）としては、導電性を有するものであれば、特に限定されないが、前記基材４に含まれる導電性材料として説明したのと、同様のもの用いることができる。
【０１８７】
なお、基材４および粘着層２のうちの一方に導電性材料を含有させる構成とする場合には、基材４に導電性材料を含有させることが好ましい。これにより、半導体チップ２０に導電性材料を確実に付着させることなく、半導体チップ２０での静電気の発生をより的確に抑制または防止することができる。
【０１８８】
（６）その他の成分
さらに、粘着層２を構成する樹脂組成物には、上述した各成分（１）〜（５）の他に他の成分として、粘着付与剤、老化防止剤、粘着調整剤、充填材、着色剤、難燃剤、軟化剤、酸化防止剤、可塑剤、界面活性剤等のうちの少なくとも１種が含まれていてもよい。
【０１８９】
なお、これらのうち粘着付与剤としては、特に限定されないが、例えば、ロジン樹脂、テルペン樹脂、クマロン樹脂、フェノール樹脂、脂肪族系石油樹脂、芳香族系石油樹脂、脂肪族芳香族共重合系石油樹脂等が挙げられ、これらのうちの１種または２種以上を組み合わせて用いることができる。
【０１９０】
また、粘着層２の厚さは、特に限定されないが、例えば、１μｍ以上３０μｍ以下であるのが好ましく、５μｍ以上３０μｍ以下であるのがより好ましく、１０μｍ以上２０μｍ以下であるのがさらに好ましい。粘着層２の厚さをかかる範囲内とすることで、粘着層２は、粘着層２へのエネルギー付与前には、良好な粘着力を発揮するとともに、粘着層２へのエネルギー付与後には、粘着層２と半導体用ウエハ７との間において、良好な剥離性を発揮する。
【０１９１】
なお、粘着層２は、異なる前記樹脂組成物で構成される層を複数積層した積層体（多層体）で構成されるものであってもよい。
【０１９２】
次に、かかる構成の半導体用ウエハ加工用粘着テープ１００は、例えば、以下のようにして製造することができる。
【０１９３】
＜半導体用ウエハ加工用粘着テープの製造方法＞
図４は、図３に示す半導体用ウエハ加工用粘着テープを製造する方法を説明するための縦断面図である。なお、以下の説明では、図４中の上側を「上」、下側を「下」と言う。
【０１９４】
［１Ｂ］まず、切込層４１と寸法復元層４２と帯電防止層４３とがこの順で積層された基材４を用意する（図４（ａ）参照。）
【０１９５】
かかる構成の基材４は、特に限定されないが、例えば、インフレーション共押出し法、Ｔダイ共押出し法のような押出成形法や、カレンダー法、インフレーション押出し法、Ｔダイ押出し法のような押出成形法、湿式キャスティング法で得られたフィルムのラミネーション法等の一般的な成形方法を用いて製造することができる。
【０１９６】
Ｔダイ共押出し法を用いて基材４を製造する場合、切込層４１、寸法復元層４２、帯電防止層４３の構成材料である樹脂組成物を溶融し、溶融状態で各層を積層した後、冷却ロールで冷却して基材４を形成することにより得ることができる。
【０１９７】
また、ラミネーション法を用いて切込層４１を製造する場合、切込層４１は、無延伸で用いることができるし、さらに、必要に応じて一軸または二軸の延伸処理を施したものを用いるようにしてもよい。また、切込層４１の表面（下面）には、切込層４１と寸法復元層４２との密着性を向上させることを目的に、コロナ処理、クロム酸処理、マット処理、オゾン暴露処理、火炎暴露処理、高圧電撃暴露処理、イオン化放射線処理、プライマー処理、アンカーコート処理のような表面処理が施されていてもよい。
【０１９８】
また、ラミネーション法を用いて寸法復元層４２を製造する場合、寸法復元層４２は、切込層４１上に、寸法復元層４２の構成材料である樹脂組成物を溶融した材料を、熱ラミネート後に冷却して寸法復元層４２を形成することにより得ることができる。
【０１９９】
また、ラミネーション法を用いて帯電防止層４３を製造する場合、帯電防止層４３は、寸法復元層４２上に、帯電防止層４３の構成材料である樹脂組成物を溶融した材料を、熱ラミネート後に冷却して帯電防止層４３を形成することにより得ることができる。
【０２００】
［２Ｂ］次に、得られた基材４（切込層４１）の上面に粘着層２を形成する（図４（ｂ）参照。）。
【０２０１】
基材４の表面（上面）には、基材４と粘着層２との密着性を向上させることを目的に、コロナ処理、クロム酸処理、マット処理、オゾン暴露処理、火炎暴露処理、高圧電撃暴露処理、イオン化放射線処理、プライマー処理、アンカーコート処理のような表面処理が施されていてもよい。
【０２０２】
また、粘着層２は、基材４上に、粘着層２の構成材料である樹脂組成物を溶剤に溶解してワニス状にした液状材料を、塗布または散布した後、溶剤を揮発させて粘着層２を形成することにより得ることができる。
【０２０３】
なお、溶剤としては、特に限定されないが、例えば、メチルエチルケトン、アセトン、トルエン、酢酸エチル、ジメチルホルムアルデヒド等が挙げられ、これらのうちの１種または２種以上を組み合わせて用いることができる。
【０２０４】
また、基材４上への液状材料の塗布または散布は、例えば、ダイコート、カーテンダイコート、グラビアコート、コンマコート、バーコートおよびリップコート等の方法を用いて行うことができる。
【０２０５】
［３Ｂ］次に、基材４上に形成された粘着層２に対して、中心側と外周側とが分離されるように、粘着層２の厚さ方向に基材４を残存させて円環状に粘着層２の一部を除去することにより、粘着層２を中心部１２２と外周部１２１とを備えるものとする（図４（ｃ）参照。）。
【０２０６】
粘着層２の一部を円環状に除去する方法としては、例えば、除去すべき領域を取り囲むように打ち抜いた後、この打ち抜かれた領域に位置する粘着層２を除去する方法が挙げられる。
【０２０７】
また、除去すべき領域に対する打ち抜きは、例えば、ロール状金型を用いる方法や、プレス金型を用いる方法を用いて行うことができる。中でも、連続的に粘着テープ１００を製造することができるロール状金型を用いる方法が好ましい。
【０２０８】
なお、本工程では、粘着層２の一部をリング状（円形状）に打ち抜いて中心部１２２と外周部１２１とを形成したが、粘着層２の一部を打ち抜く形状は、前述した半導体装置の製造方法において、粘着層２の外周部１２１をウエハリングで固定できる形状となっていれば如何なる形状のものであってもよい。具体的には、打ち抜く形状としては、例えば、上述した円形状の他、楕円状、俵型状のような長円状や、四角形状、五角形状のような多角形状等が挙げられる。
【０２０９】
［４Ｂ］次に、基材４上に形成された粘着層２に対して、セパレーター１を積層することにより、粘着層２がセパレーター１で被覆された粘着テープ１００を得る（図４（ｄ）参照。）。
【０２１０】
粘着層２にセパレーター１を積層する方法としては、特に制限されないが、例えば、ロールを用いたラミネート方法、プレスを用いたラミネート方法を用いることができる。これらの中でも、連続的に生産できるという生産性の観点から、ロールを用いたラミネート方法が好ましい。
【０２１１】
なお、セパレーター１としては、特に限定されないが、ポリプロピレンフィルム、ポリエチレンフィルム、ポリエチレンテレフタラートフィルム等が挙げられる。
【０２１２】
また、セパレーター１は、粘着テープ１００の使用時に剥がされるために、表面を離型処理されたものを使用してもよい。離型処理としては離型剤をセパレーター１表面にコーティングする処理や、セパレーター１表面に細かい凹凸をつける処理等が挙げられる。なお、離型剤としては、シリコーン系、アルキッド系、フッ素系等のものが挙げられる。
【０２１３】
以上のような工程を経て、セパレーター１で被覆された粘着テープ１００を形成することができる。
【０２１４】
なお、本実施形態で製造されたセパレーター１で被覆された粘着テープ１００は、前述した粘着テープ１００を用いた半導体装置の製造方法において、粘着テープ１００をセパレーター１から剥離した後に使用される。
【０２１５】
また、セパレーター１が被覆する粘着層２から、このセパレーター１を剥がす際には、粘着層２の面に対してセパレーター１を９０度以上１８０度以下の角度で剥離を行うことが好ましい。セパレーター１を剥離する角度を前記範囲とすることで、粘着層２とセパレーター１との界面以外での剥離を確実に防止することができる。
【０２１６】
なお、本実施形態では、半導体装置１０を、クワッド・フラット・パッケージ（ＱＦＰ）に適用し、かかる構成の半導体装置１０を、粘着テープ１００を用いて製造する場合について説明したが、かかる場合に限定されず、各種の形態の半導体パッケージの製造に、粘着テープ１００を適用することができ、例えば、デュアル・インライン・パッケージ（ＤＩＰ）、プラスチック・リード付きチップ・キャリヤ（ＰＬＣＣ）、ロー・プロファイル・クワッド・フラット・パッケージ（ＬＱＦＰ）、スモール・アウトライン・パッケージ（ＳＯＰ）、スモール・アウトライン・Ｊリード・パッケージ（ＳＯＪ）、薄型スモール・アウトライン・パッケージ（ＴＳＯＰ）、薄型クワッド・フラット・パッケージ（ＴＱＦＰ）、テープ・キャリア・パッケージ（ＴＣＰ）、ボール・グリッド・アレイ（ＢＧＡ）、チップ・サイズ・パッケージ（ＣＳＰ）、マトリクス・アレイ・パッケージ・ボール・グリッド・アレイ（ＭＡＰＢＧＡ）、チップ・スタックド・チップ・サイズ・パッケージ等のメモリやロジック系素子に適用することができる。
【０２１７】
また、本実施形態では、本発明の半導体用ウエハ加工用粘着テープを、１２インチのような大型の半導体用ウエハのダイシングおよび得られた切断片のピックアップに用いる場合について説明したが、当然、１２インチの半導体用ウエハに代えて８インチのような小型の半導体用ウエハにも適用できることは言うまでもないし、１２インチよりも大型の１８インチの半導体用ウエハにも適用できる。
【０２１８】
（第２実施形態）
次に、半導体装置１０の製造に用いられる半導体用ウエハ加工用粘着テープの第２実施形態について説明する。
【０２１９】
図５は、本発明の半導体用ウエハ加工用粘着テープの第２実施形態を示す縦断面図である。
【０２２０】
以下、第２実施形態の粘着テープ１００’（半導体用ウエハ加工用粘着テープ）について、前記第１実施形態の粘着テープ１００との相違点を中心に説明し、同様の事項については、その説明を省略する。
【０２２１】
図５に示す粘着テープ１００’は、基材４とは構成が異なる基材４’と、この基材４’の上面に積層された粘着層２を備えるものであること以外は、図１に示す粘着テープ１００と同様である。
【０２２２】
すなわち、第２実施形態の粘着テープ１００’において、基材４’は、上面側に位置する切込層４１と、この切込層４１の下面に積層された寸法復元層４２と帯電防止層４３と、寸法復元層４２と、帯電防止層４３とを有し、切込層４１側からこの順で積層されている積層体により構成されている。換言すれば、基材４’は、切込層４１の下面側に寸法復元層４２と帯電防止層４３とがこの順で積層された繰返し体５を２つ有している。このように繰返し体５を備えることで、前述した半導体装置の製造方法のダイシング工程［３Ａ］において、ダイシングソーを用いて、半導体用ウエハ７を切断した際に、不本意に、切込層４１側の寸法復元層４２が切断されたとしても、その下側にさらに寸法復元層４２が存在するため、この下側に位置する寸法復元層４２により、粘着テープ１００を、前述した要件Ａをより確実に満足するものとすることができる。また、繰返し体５が備える寸法復元層４２と帯電防止層４３とを比較的薄いものとすることで、帯電防止層４３を半導体用ウエハ７に対して近位に配置させることができる。そのため、半導体装置の製造方法のダイシング工程［３Ａ］、および、ピックアップ工程［５Ａ］における、半導体チップ２０での静電気の発生を的確に抑制または防止することができる。
【０２２３】
なお、基材４’が備える繰返し体５の数は、本実施形態のように２つの場合に限らず、３つ以上であってもよい。
【０２２４】
このような第２実施形態の粘着テープ１００’によっても、前記第１実施形態と同様の効果が得られる。
【０２２５】
以上、本発明の半導体用ウエハ加工用粘着テープについて説明したが、本発明は、これらに限定されるものではない。
【０２２６】
例えば、本発明の半導体用ウエハ加工用粘着テープが備える各層には、同様の機能を発揮し得る、任意の成分が添加されていてもよく、あるいは、基材中の切込層４１、寸法復元層４２、帯電防止層４３の各層が複数で積層されていてもよい。
【０２２７】
また、本発明の半導体用ウエハ加工用粘着テープが備える各層の構成は、同様の機能を発揮し得る任意のものと置換することができ、あるいは、任意の構成のものを付加することもできる。
【実施例】
【０２２８】
次に、本発明の具体的実施例について説明する。
なお、本発明はこれらの実施例の記載に何ら限定されるものではない。
１．原材料の準備
まず、各実施例および各比較例の半導体用ウエハ加工用粘着テープの製造に用いた原材料を以下に示す。
【０２２９】
（樹脂材料１）
樹脂材料１として、ポリプロピレン６０重量部と、下記一般式（１）で示されるポリスチレンセグメントと下記一般式（２）で示されるビニルポリイソプレンセグメントとから成るブロック共重合体４０重量部とを含有するものを用意した。
【０２３０】
【化５】
0006477284.tif 000006
（式（１）中、ｎは２以上の整数）
【０２３１】
【化６】
0006477284.tif 000007
（式（２）中、ｎは２以上の整数）
【０２３２】
（ベース樹脂１）
ベース樹脂１として、第１の共重合体を１０重量部と、第２の共重合体を９０重量部とからなるものを用意した。なお、第１の共重合体としては、アクリル酸ブチル７０重量部と、アクリル酸２−エチルヘキシル２５重量部と、酢酸ビニル５重量部とを共重合させて得られた重量平均分子量が５０００００の共重合体を用いた。また、第２の共重合体としては、アクリル酸２−エチルヘキシル５０重量部と、アクリル酸ブチル１０重量部と、酢酸ビニル３７重量部と、メタクリル酸２−ヒドロキシエチル３重量部とを共重合させて得られた重量平均分子量が３０００００の共重合体を用いた。
【０２３３】
（熱可塑性架橋樹脂１）
熱可塑性架橋樹脂１として、（ａ１）エチレン−無水マレイン酸−アクリル酸エチル類共重合体（ポリオレフィン系ベース樹脂）８０重量部、（ａ２）エチレングリコール（多価アルコール化合物）２０重量部、（ａ３）酢酸リチウム（反応促進剤）１重量部を含有するものを用意した。
【０２３４】
（熱可塑性架橋樹脂２）
熱可塑性架橋樹脂２として、（ａ１）エチレン−無水マレイン酸−１−ブテン共重合体（ポリオレフィン系ベース樹脂）８２重量部、（ａ２）エチレングリコール（多価アルコール化合物）１８重量部、（ａ３）酢酸リチウム（反応促進剤）１重量部を含有するものを用意した。
【０２３５】
（硬化性樹脂１）
硬化性樹脂１として、１５官能のオリゴマーのウレタンアクリレート（Ｍｉｗｏｎ  Ｓｐｅｃｉａｌｔｙ  Ｃｈｅｍｉｃａｌ社製、品番：Ｍｉｒａｍｅｒ  ＳＣ２１５２）を用意した。
【０２３６】
（架橋剤１）
架橋剤１として、ポリイソシアネート（日本ポリウレタン工業株式会社製、品番：コロネートＬ）を用意した。
【０２３７】
（光重合開始剤１）
光重合開始剤１として、ベンジルジメチルケタール（チバスペシャルティケミカルズ株式会社製、品番：イルガキュア６５１）を用意した。
【０２３８】
（第１の導電性材料１）
第１の導電性材料１として、ポリチオフェン（荒川化学社製、品番：アラコートＡＳ６２５）を用意した。なお、ＡＳ６２５中には、導電性材料の他、高分子バインダーとして、アクリル系樹脂を含有する。
【０２３９】
（第１の導電性材料２）
第１の導電性材料２として、ＰＥＤＯＴ／ＰＳＳ（綜研化学社製、品番：ＷＥＤ−Ｓ）を用意した。なお、ＷＥＤ−Ｓ中には、導電性材料の他、高分子バインダーとして、アクリル系樹脂を含有する。
【０２４０】
（第１の導電性材料３）
第１の導電性材料３として、ＰＥＤＯＴ／ＰＳＳ（ナガセケムテックス社製、品番：Ｐ−５０２ＲＧ）を用意した。なおＰ−５０２ＲＧ中には、導電性材料の他、高分子バインダーとして、アクリル系樹脂を含有する。
【０２４１】
（第２の導電性材料）
第２の導電性材料（高分子型帯電防止剤）として、ペレスタット２１２（三洋化成社製）を用意した。
【０２４２】
（第３の導電性材料）
第３の導電性材料として、イオン液体（広栄化学社製、品番：ＩＬ−Ａ２」）を用意した。
【０２４３】
２．半導体用ウエハ加工用粘着テープの作製
［実施例１］
樹脂材料１（８５重量部）と第２の導電性材料（１５重量部）、熱可塑性架橋樹脂１（１００重量部）、樹脂材料１（８５重量部）と第２の導電性材料（１５重量部）をそれぞれ別の単軸押出機のホッパーに投入して押出し機で混練した後、各層厚みは、切込層４１が６５μｍ、寸法復元層４２が８０μｍ、帯電防止層４３が５μｍとなるようにＴダイで成形して冷却ロールで冷却し、厚さ１５０μｍの基材４を得た。この時、各押出し機とＴダイの温度は２３０℃、冷却ロールの温度は２５℃とした。
【０２４４】
次に、ベース樹脂１（１００重量部）、硬化性樹脂１（ベース樹脂１００重量部に対して１４０重量部）、架橋剤１（ベース樹脂１００重量部に対して５重量部）および光重合開始剤１（ベース樹脂１００重量部に対して３重量部）が配合された樹脂組成物を含有する液状材料を作製した。この液状材料を、乾燥後の粘着層２の厚さが１０μｍになるようにして基材４（切込層４１）にバーコート塗工した後、８０℃で１分間乾燥させて、基材４の上面（一方の面）に粘着層２を形成した。
【０２４５】
［実施例２］
熱可塑性架橋樹脂１に代えて、熱可塑性架橋樹脂２を用いたこと以外は、前記実施例１と同様にして、実施例２の粘着テープを得た。
【０２４６】
［比較例１］
寸法復元層４２の形成を省略した以外は、前記実施例１と同様にして、比較例１の粘着テープを得た。
【０２４７】
３．評価
得られた実施例１および比較例１の半導体用ウエハ加工用粘着テープについて、それぞれ、伸長前の半導体用ウエハ加工用粘着テープの大きさを１００％としたとき、２５℃で面方向に１２０％の大きさに伸長した後に、前記伸長した力を解放した状態で１００℃・１分間の条件で加熱した。
【０２４８】
そして、実施例１および比較例１の半導体用ウエハ加工用粘着テープの面方向での大きさを測定した。
【０２４９】
その結果、実施例１および実施例２の半導体用ウエハ加工用粘着テープでは、それぞれ、その面方向での大きさが１０３％および１０４％となっており、１０５％以下に回復していた。
【０２５０】
これに対して、比較例１の半導体用ウエハ加工用粘着テープでは、その面方向での大きさが１１０％となっており、１０５％以下に回復してはいなかった。
【符号の説明】
【０２５１】
１                  セパレーター
２                  粘着層
４、４’            基材
４１                切込層
４２                寸法復元層
４３                帯電防止層
５                  繰返し体
７                  半導体用ウエハ
９                  ウエハリング
１０                半導体装置
２０                半導体チップ（半導体素子）
２１                電極パッド
２２                ワイヤー
３０                ダイパッド
４０                リード
５０                モールド部
６０                接着層
１００、１００’    半導体用ウエハ加工用粘着テープ
１２１              外周部
１２２              中心部
【図１】
0006477284.tif 000008
【図２】
0006477284.tif 000009
【図３】
0006477284.tif 000010
【図４】
0006477284.tif 000011
【図５】
0006477284.tif 000012